Brevet FR2523587A1 — publié le 19830923

L'invention concerne la préparation de produits à faible reprise d'eau à partir de résines urée-formol en milieu aqueux et produits obtenus et elle s'applique notamment à la fabrication de colles et de solides cellulaires. Les produits obtenus ordinairement à partir des résines urée-formol présentent l'inconvénient de reprendre l'eau et donc d'être sensibles à l'eau et à la vapeur d'eau. Quand il s'agit de colles et notamment dans la fabrication des contreplaqués, cette reprise d'eau nuit à la stabilité du contreplaqué. Quand il s'agit de solides cellulaires, ce matériau doit être entouré d'une barrière étanche à l'eau, ce qui en limite les possibilités d'emploi. Le but de l'invention est de réduire considérablement la reprise d'eau des produits, notamment des colles et des solides cellulaires,fabriqués à partir de résines urée-formol en milieu aqueux. Un autre but de l'invention est de fabriquer à partir de résines urée-formol, des solides cellulaires de bonne résistance mécanique et, par un dosage approprié des composants utilisés, de conférer à ces solides une masse volumique dans la gamme de 50 à 600 kg/m3. On y parvient, selon l'invention, en incorporant de l'huile à la solution aqueuse de résine urée-formol, de préférence une huile de récupération, afin d'obtenir une émulsion homogène sans séparation d'huile. De préférence, on fait en sorte que l'émulsion contienne également du plâtre et/ou du carbonate de sodium. L'émulsion constitue un produit intermédiaire qui peut servir à la préparation d'une colle ou d'un solide cellulaire, en remplacement de la résine urée-formol en milieu aqueux de départ. Pour fabriquer une colle, on ajoute à l'émulsion un durcisseur connu en soi par exemple du chlorure d'ammonium. Pour fabriquer un solide cellulaire, on ajoute à l'émulsion un acide qui agit sur le plâtre et sur le bicarbonate de façon connue en soi. Si on le désire, on peut chauffer pour accélérer le durcissement. Lorsque l'huile est susceptible d'être perturbée par des solvants ou des eaux savonneuses, il est préconisé d'ajouter à l'huile, avant ou en cours d'émulsion, un agent durcisseur, par exemple un bitume ou un goudron ou autre agent siccatif. Les solides les plus lourds sont obtenus en diminuant les proportions de résines et de bicarbonate et en augmentant les proportions d'huile, de plâtre et d'acide. De préférence, on utilise des volumes d'huile et de résine ("résine" désignant la résine urée-formol en milieu aqueux) dans la gamme 1:4 à 4:1 et plus particulièrement dans la gamme 1:2 et 2:1. EXEMPLE On mélange 40% (en volume) d'une solution de résine urée-formol en milieu aqueux et 60% (en volume) d'une huile de vidange, on additionne le mélange de plâtre (10% en poids) et d'une faible quantité de bicarbonate de sodium et on mélange soigneusement jusqu'à obtenir une consistance de mayonnaise. On ajoute l'acide dans les proportions voulues pour faire mousser le mélange. REVENDICATIONS 1. Procédé pour fabriquer un produit à partir d'une résine urée-formol en milieu aqueux, caractérisé en ce qu'il comprend l'addition d'une huile à la résine urée-formol en milieu aqueux, pour obtenir une émulsion homogène sans séparation d'huile. 2. Procédé selon la revendication 1, caractérisé en ce qu'il comprend une addition de plâtre pour que l'émulsion contienne du plâtre. 3. Procédé selon la revendication 1 ou 2, caractérisé en ce qu'il comprend une addition de bicarbonate de sodium pour que l'émulsion contienne du bicarbonate de sodium. 4. Procédé selon l'une des revendications 1 à 3, caractérisé en ce qu'il comprend l'addition à l'huile ou à l'émulsion d'un bitume, d'un goudron ou agent siccatif. 5. Procédé selon l'une des revendications 1 à 4, caractérisé en ce que huile est une huile de récupération. 6. Procédé selon l'une des revendications 1 à 5, caractérisé en ce que les proportions en volume d'huile et de résine sont comprises dans la gamme 1:4 - 4:1 et, plus particulièrement, dans la gamme 1:2 - 2:1.